(57)【特許請求の範囲】
【請求項１】
有機フィラーを含有する樹脂ワニスを製造する方法であって、
下記工程１）〜工程３）を有することを特徴とする、樹脂ワニスの製造方法。
工程１）有機フィラーを該有機フィラーの３．５倍量以上８倍量以下の有機溶媒によって膨潤させる工程（膨潤工程）。
工程２）該膨潤工程によって生成された膨潤有機フィラーにワニス原料（有機フィラーを除く）を加え混合する工程（混合工程）。
工程３）該混合工程によって生成された混合液中の膨潤有機フィラーを分散させる工程（分散工程）。
【請求項２】
更に、下記工程４）を有することを特徴とする、請求項１に記載の樹脂ワニスの製造方法。
工程４）該分散工程によって生成された分散処理液を濾過する工程（濾過工程）
【請求項３】
工程１）で使用される有機フィラーの量が、樹脂ワニスの不揮発成分を１００質量％としたとき、０．１質量％以上、１０質量％以下であることを特徴とする、請求項１又は２記載の樹脂ワニスの製造方法。
【請求項４】
工程３）において、ホモジナイザーを用いて膨潤有機フィラーを分散させることを特徴とする、請求項１〜３のいずれか１項記載の樹脂ワニスの製造方法。
【請求項５】
工程４）において、濾過精度１０μｍ以下のフィルターを用いることを特徴とする、請求項２〜４のいずれか１項記載の樹脂ワニスの製造方法。
【請求項６】
２μｍの凝集体に対するフィルターの捕集率が８０％以上であり、かつ、３μｍの凝集体に対する捕集率が８５％以上である、請求項５記載の樹脂ワニスの製造方法。
【請求項７】
工程４）において、濾過圧力が０．４ＭＰａ以下であることを特徴とする、請求項２〜６のいずれか１項記載の樹脂ワニスの製造方法。
【請求項８】
工程４）において、濾過圧力が０．０３ＭＰａ以上であることを特徴とする、請求項７記載の樹脂ワニスの製造方法。
【請求項９】
工程１）を低流動下で行うことを特徴とする、請求項１〜８のいずれか１項記載の樹脂ワニスの製造方法。
【請求項１０】
工程１）における有機溶媒が芳香族炭化水素系溶媒であることを特徴とする、請求項１〜９のいずれか１項記載の樹脂ワニスの製造方法。
【請求項１１】
回路基板の絶縁層用の樹脂ワニスの製造方法である、請求項１〜１０のいずれか１項記載の樹脂ワニスの製造方法。
【請求項１２】
請求項１〜１０のいずれか１項に記載の方法で得られた樹脂ワニスを用いる、接着フィルムの製造方法。
【請求項１３】
請求項１〜１０のいずれか１項に記載の方法で得られた樹脂ワニスを用いる、プリプレグの製造方法。
【請求項１４】
請求項１〜１０のいずれか１項に記載の方法で得られた樹脂ワニスを用いる、金属張積層板の製造方法。
【請求項１５】
請求項１〜１０のいずれか１項に記載の方法で得られた樹脂ワニスを用いる、多層プリント配線板の製造方法。
【請求項１６】
請求項１〜１１のいずれか１項に記載の方法で得られた樹脂ワニスを用いて、絶縁層の表面の表面粗さ（Ｒａ値）が５０ｎｍ以上、３００ｎｍ以下であり、該絶縁層の導体層に対するピール強度が０．５３ｋｇｆ／ｃｍ以上、５ｋｇｆ／ｃｍ以下である多層プリント配線板を製造する方法。
【請求項１７】
請求項１５又は１６に記載の方法で得られた多層プリント配線板を用いることを特徴とする、半導体装置の製造方法。
【発明の詳細な説明】
【技術分野】
【０００１】
本発明は有機フィラーを含有する、特定の樹脂ワニスの製造方法に関する。
【背景技術】
【０００２】
従来より、電子材料分野における樹脂ワニスに無機フィラーを含有させることにより、樹脂ワニスを固化して得られる樹脂（樹脂組成物）の剛性を増す取り組みが行われてきた。
特許文献１には、樹脂に低線膨張性を付与する手法として、樹脂に無機フィラーを配合する手法が開示されている。しかしながら、そのワニスを塗工する際に樹脂はじき、塗りむらがある等、依然改善の余地が残されていた。
【０００３】
一方、特許文献２には、基材と樹脂間の密着性向上を期待して、樹脂に無機フィラー及び有機フィラーを配合する技術が開示されている。しかしながら、特許文献２に記載の樹脂組成物は印刷分野での使用においてはフィラーの分散性に起因する問題は認められないが、電子材料分野での使用においてはフィラーの分散性が必ずしも満足できるものではなかった。
【先行技術文献】
【特許文献】
【０００４】
【特許文献１】特開２００５−２９００２９号公報
【特許文献２】国際公開第２００６／０９８４０９号パンフレット
【発明の概要】
【発明が解決しようとする課題】
【０００５】
本発明が解決しようとする課題は、有機フィラーを含有しつつも、低粗度・高ピール強度・高絶縁信頼性をもたらす絶縁層の形成を可能にする、高いフィラーの分散性を有する、樹脂ワニスの製造方法を提供することである。
【課題を解決するための手段】
【０００６】
本発明者らは鋭意研究した結果、有機フィラーに対して特定の膨潤工程を施すことによって、上記課題が解決できることを見出し、本発明を完成するに至った。
【０００７】
すなわち、本発明は以下の態様を含む。
［１］  下記工程１）を有することを特徴とする、樹脂ワニスの製造方法。
工程１）有機フィラーを該有機フィラーの３．５倍量以上の有機溶媒によって膨潤させる工程（膨潤工程）
［２］  更に、下記工程２）を有することを特徴とする、上記［１］記載の樹脂ワニスの製造方法。
工程２）該膨潤工程によって生成された膨潤有機フィラーにワニス原料（有機フィラーを除く）を加え混合する工程（混合工程）
［３］  更に、下記工程３）を有することを特徴とする、上記［２］に記載の樹脂ワニスの製造方法。
工程３）該混合工程によって生成された混合液中の膨潤有機フィラーを分散させる工程（分散工程）
［４］  更に、下記工程４）を有することを特徴とする、上記［３］に記載の樹脂ワニスの製造方法。
工程４）該分散工程によって生成された分散処理液を濾過する工程（濾過工程）
［５］  工程１）で使用される有機フィラーの量が、樹脂ワニスの不揮発成分を１００質量％としたとき、０．１質量％以上、１０質量％以下であることを特徴とする、上記［２］〜［４］のいずれか一つに記載の樹脂ワニスの製造方法。
［６］  工程３）において、ホモジナイザーを用いて膨潤有機フィラーを分散させることを特徴とする、上記［３］〜［５］のいずれか一つに記載の樹脂ワニスの製造方法。
［７］  工程４）において、濾過精度１０μｍ以下のフィルターを用いることを特徴とする、上記［４］〜［６］のいずれか一つに記載の樹脂ワニスの製造方法。
［８］  ２μｍの凝集体に対するフィルターの捕集率が８０％以上であり、かつ、３μｍの凝集体に対する捕集率が８５％以上である、上記［７］記載の樹脂ワニスの製造方法。
［９］  工程４）において、濾過圧力が０．４ＭＰａ以下であることを特徴とする、上記［４］〜［８］のいずれか一つに記載の樹脂ワニスの製造方法。
［１０］  工程４）において、濾過圧力が０．０３ＭＰａ以上であることを特徴とする、上記［９］記載の樹脂ワニスの製造方法。
［１１］  工程１）を低流動下で行うことを特徴とする、上記［１］〜［１０］のいずれか一つに記載の樹脂ワニスの製造方法。
［１２］  工程１）における有機溶媒が芳香族炭化水素系溶媒であることを特徴とする、上記［１］〜［１１］のいずれか一つに記載の樹脂ワニスの製造方法。
［１３］  上記［１］〜［１２］のいずれか一つに記載の方法で得られた樹脂ワニス。
［１４］  上記［１３］に記載の樹脂ワニスを含有することを特徴とする、接着フィルム。
［１５］  上記［１３］に記載の樹脂ワニスを含有することを特徴とする、プリプレグ。
［１６］  上記［１３］に記載の樹脂ワニスを含有することを特徴とする、金属張積層板。
［１７］  上記［１３］に記載の樹脂ワニスを含有することを特徴とする、多層プリント配線板。
［１８］  上記［１３］に記載の樹脂ワニスによる絶縁層の表面の表面粗さ（Ｒａ値）が５０ｎｍ以上、３００ｎｍ以下であり、該絶縁層の導体層に対するピール強度が０．５３ｋｇｆ／ｃｍ以上、５ｋｇｆ／ｃｍ以下であることを特徴とする、多層プリント配線板。
［１９］  上記［１７］又は［１８］に記載の多層プリント配線板を用いることを特徴とする、半導体装置。
【発明の効果】
【０００８】
有機フィラーに特定量以上の有機溶媒を吸収させる膨潤工程を施すことによって、有機フィラーを含有しつつも、硬化後に低粗度・高ピール強度・高絶縁信頼性をもたらす絶縁層が形成される、樹脂ワニスの製造方法を提供できるようになった。
【発明を実施するための形態】
【０００９】
本発明の樹脂ワニスの製造方法は、有機フィラーを該有機フィラーの３．５倍量以上の有機溶媒によって膨潤させる工程（膨潤工程）を有することが主たる特徴である。
【００１０】
以下、順次、樹脂ワニスの製造方法を詳述する。 
＜工程１）膨潤工程＞
有機フィラーを該有機フィラーの３．５倍量以上の有機溶媒によって膨潤させる。なお、本発明でいう「樹脂ワニス」とは「塗膜形成可能な液状の樹脂組成物」を意味する。また、「膨潤」は有機フィラーが架橋高分子か非架橋高分子のいずれであるかに係らず、有機フィラーが有機溶媒を吸収していることを意味する。そして、本工程で得られた、有機溶媒を３．５倍量以上吸収した有機フィラーを「膨潤有機フィラー」と呼ぶ。
【００１１】
（有機フィラー）
本発明で使用される有機フィラーとしては、多層プリント配線板の絶縁層、ソルダーレジスト等においてフィラーとして使用されている架橋構造を有する樹脂又はゴムの粒子、或いは非架橋の樹脂又はゴムの粒子であれば制限なく使用できるが、硬化物の機械強度の向上、応力緩和効果等の観点から架橋ゴム粒子が好ましい。
【００１２】
このようなゴム粒子は、具体的には、コアシェル型ゴム粒子、架橋アクリルニトリルブタジエンゴム粒子、架橋スチレンブタジエンゴム粒子、アクリルゴム粒子等が挙げられる。コアシェル型ゴム粒子は、粒子がコア層とシェル層を有するゴム粒子であり、例えば、外層のシェル層がガラス状ポリマー、内層のコア層がゴム状ポリマーで構成される２層構造、又は外層のシェル層がガラス状ポリマー、中間層がゴム状ポリマー、コア層がガラス状ポリマーで構成される３層構造のものなどが挙げられる。ガラス状ポリマーは、例えば、メタクリル酸メチルやスチレンの重合物などで構成され、ゴム状ポリマーは、例えば、ブチルアクリレート重合物（ブチルゴム）やポリブタジエンなどで構成される。コアシェル型ゴム粒子の具体例としては、スタフィロイドＡＣ３８３２、ＡＣ３８１６Ｎ、ＩＭ−４０１（以上、ガンツ化成（株）製）、メタブレンＫＷ−４４２６（三菱レイヨン（株）製）、Ｆ３５１（日本ゼオン（株）製）等が挙げられる。アクリロニトリルブタジエンゴム（ＮＢＲ）粒子の具体例としては、ＸＥＲ−９１（ＪＳＲ（株）製）などが挙げられる。スチレンブタジエンゴム（ＳＢＲ）粒子の具体例としては、ＸＳＫ−５００（ＪＳＲ（株）製）などが挙げられる。アクリルゴム粒子の具体例としては、メタブレンＷ３００Ａ、Ｗ４５０Ａ（以上、三菱レイヨン（株）製）を挙げることができる。有機フィラーは１種又は２種以上を使用することができる。
【００１３】
有機フィラーの平均粒径は０．００５〜１μｍの範囲が好ましく、０．２〜０．６μｍの範囲がより好ましい。有機フィラーの平均粒径は、動的光散乱法を用いて測定することが出来る。例えば、有機フィラーを溶解させない適当な有機溶媒に有機フィラーを超音波などにより均一に分散させ、ＦＰＲＡ−１０００（大塚電子（株）製）を用いて、有機フィラーの粒度分布を重量基準で作成し、そのメディアン径を平均粒径とすることで測定される。
【００１４】
最終的に得られる樹脂ワニス中の有機フィラーの含有量は特に限定はされないが、有機フィラーを配合することの効果、すなわち、硬化物のクラック防止、応力緩和効果を十分に発現させるという観点から、樹脂ワニスの不揮発成分を１００質量％としたとき、０．１質量％以上が好ましく、０．５質量％以上が好ましく、より好ましくは０．７質量％以上であり、特に好ましくは１質量％以上である。また、最終的に得られる樹脂ワニス中の有機フィラーの含有量は樹脂ワニスを乾燥、加熱硬化して得られる硬化物の耐熱性、耐透湿性を低下させるのを防止するという観点から、樹脂ワニスの不揮発成分を１００質量％としたとき、１０質量％以下が好ましく、４質量％以下がより好ましい。なお、「最終的に得られる樹脂ワニス中の有機フィラーの含有量」は、典型的には、後述の工程２）を経て生成される混合液中の有機フィラーの含有量が対応する。よって、本工程（工程１））で使用される有機フィラーの量は、工程２）によって生成する混合液１００質量％に対して０．１質量％以上、１０質量％以下となるようにするのが好ましい。
【００１５】
（有機溶媒）
本工程で使用される有機溶媒は、有機フィラーが吸収し得るものであれば特に制限はなく、有機フィラーの種類によって適宜選択することができ、具体的には、ソルベントナフサ、トルエン、キシレン等の芳香族炭化水素系溶媒、アセトン、メチルエチルケトン、シクロヘキサノン等のケトン系溶剤、酢酸エチル、酢酸ブチル、セロソルブアセテート、プロピレングリコールモノメチルエーテルアセテート、カルビトールアセテート等の酢酸エステル系溶剤、セロソルブ、ブチルカルビトール等のカルビトール系溶剤、ジメチルホルムアミド、ジメチルアセトアミド、Ｎ-メチルピロリドン等のアミド系溶剤、等が挙げられる。なかでも、有機フィラーへの吸収性、樹脂ワニスの塗工性等の点から、芳香族炭化水素系溶媒が好ましく、ソルベントナフサが特に好ましい。有機溶媒は１種を使用しても２種以上を混合して使用してもよい。
【００１６】
有機フィラーに吸収させる有機溶媒の量は、有機フィラーの質量基準で、有機フィラーの３．５倍量以上が必要である。樹脂ワニス中での膨潤有機フィラーの良好な分散性が達成できるという観点で、３．６倍量以上が好ましく、３．７倍量以上がより好ましく、３．８倍量以上が更に好ましく、３．９倍量以上が更に一層好ましく、４．０倍量以上が殊更好ましく、４．１倍量以上が特に好ましい。一方、有機フィラーに吸収させる有機溶媒の量の上限値は、有機溶媒を吸収させることによる所期の効果を維持しつつ、コスト面で有利となる観点から２０倍量以下が好ましく、１５倍量以下がより好ましく、１０倍量以下が更に好ましく、８倍量以下が更に一層好ましく、６倍量以下が殊更好ましい。
【００１７】
有機フィラーへ有機溶媒を吸収させる温度は、有機フィラーへの有機溶媒の吸収が効率良く進行するという観点から、２０℃以上が好ましく、２５℃以上が好ましく、３０℃以上が更に好ましく、３５℃以上が更に一層好ましく、４０℃以上が殊更好ましい。一方、蒸気圧が上昇し、有機溶媒が蒸発しやすくなるのを防止するという観点から、有機溶媒の温度は、９０℃以下が好ましく、８０℃以下がより好ましく、７５℃以下が更に好ましく、７０℃以下が更に一層好ましく、６５℃以下が殊更好ましく、６０℃以下が特に好ましい。
【００１８】
有機フィラーへ有機溶媒を吸収させる時間は、選択する温度により適宜設定することが可能であるが、有機溶媒を所定量（すなわち、有機フィラーの３．５倍量以上）吸収保持させるためには、３０分以上が好ましく、６０分以上がより好ましく、９０分以上が更に好ましく、１２０分以上が更に一層好ましい。なお、作業効率向上の観点から、１０時間以下が好ましく、９時間以下がより好ましく、８時間以下が更に好ましい。
【００１９】
有機フィラーの膨潤（すなわち、有機フィラーへの有機溶媒の吸収）は、低流動下で行うのが好ましい。ここでいう「低流動下」とは、「静置状態、及び、膨潤有機フィラーが付着ロスしない範囲で流動させた状態」を含む。本発明の「低流動下」としては、「実質的に静置下」である場合がより好ましい。
【００２０】
本発明の「低流動下」を達成しうる具体的な態様は、以下の通りである。なお、反応装置には、有機フィラーと有機溶媒が投入された状態である。
態様１）反応装置を静置すること。
態様２）反応装置を振とうすること。
態様３）反応装置に超音波等で振動を与えること。
態様４）反応装置の内容物を攪拌すること。
【００２１】
本発明の「低流動下」を達成するためには、態様１）〜４）のいずれであってもよいが、態様１）〜３）のいずれかの態様であるのが好ましく、態様１）または態様２）であるがより好ましく、態様１）が特に好ましい。
ただし、態様４）の場合には、低流動が達成できれば特に制限はないが、得られる膨潤有機フィラーが、攪拌羽根、缶壁に付着してロスさせないという観点で、攪拌速度の上限値は、３０ｒｐｍ以下が好ましく、２０ｒｐｍ以下がより好ましく、１０ｒｐｍ以下が更に好ましく、５ｒｐｍ以下が更に一層好ましく、２ｒｐｍ以下が殊更好ましく、１ｒｐｍ以下が特に好ましい。また、低流動を確実に実現できるという観点で、攪拌速度の下限値としては、０．０１ｒｐｍ以上が好ましく、０．００１ｒｐｍ以上がより好ましく、０．０００１以上が更に好ましく、０ｒｐｍ以上が特に好ましい。態様３）、態様２）の場合も、態様４）と同様に、缶壁に付着してロスさせない程度で好ましい範囲を有する。
【００２２】
＜工程２）混合工程＞
膨潤有機フィラーにワニス原料（有機フィラーを除く）を加え混合して混合液を調製する。ワニス原料（有機フィラーを除く）として、エポキシ樹脂、エポキシ樹脂硬化剤、硬化促進剤、有機溶剤、無機フィラー、熱可塑性樹脂、難燃剤、その他の添加剤などが挙げられる。
【００２３】
（エポキシ樹脂）
エポキシ樹脂としては、例えば、ビスフェノールＡ型エポキシ樹脂、ビスフェノールＦ型エポキシ樹脂、ビスフェノールＳ型エポキシ樹脂、ビスフェノールＡＦ型エポキシ樹脂、ジシクロペンタジエン型エポキシ樹脂、トリスフェノールエポキシ樹脂、ナフトールノボラックエポキシ樹脂、フェノールノボラック型エポキシ樹脂、ｔｅｒｔ-ブチル-カテコール型エポキシ樹脂、ナフタレン型エポキシ樹脂、グリシジルアミン型エポキシ樹脂、クレゾールノボラック型エポキシ樹脂、ビフェニル型エポキシ樹脂、線状脂肪族エポキシ樹脂、脂環式エポキシ樹脂、複素環式エポキシ樹脂、スピロ環含有エポキシ樹脂、シクロヘキサンジメタノール型エポキシ樹脂、ナフチレンエーテル型エポキシ樹脂、トリメチロール型エポキシ樹脂などが挙げられる。エポキシ樹脂は１種又は２種以上を併用してもよいが、１分子中に２個以上のエポキシ基を有するエポキシ樹脂を用いることが好ましい。エポキシ樹脂の不揮発成分を１００質量％とした場合に、少なくとも５０質量％以上は１分子中に２個以上のエポキシ基を有するエポキシ樹脂であるのが好ましい。またさらに、１分子中に２個以上のエポキシ基を有し、温度２０℃で液状の芳香族系エポキシ樹脂であるエポキシ樹脂、及び１分子中に３個以上のエポキシ基を有し、温度２０℃で固体状の芳香族系エポキシ樹脂を含有する態様が好ましい。なお、本発明でいう芳香族系エポキシ樹脂とは、その分子内に芳香環骨格を有するエポキシ樹脂を意味する。エポキシ樹脂として、液状エポキシ樹脂と固体状エポキシ樹脂を併用することで、樹脂ワニスを用いて形成される樹脂層が優れた可撓性を有するものとなる。このため、支持体上に該樹脂層を形成してなる接着フィルムは、取扱い性に優れた接着フィルムとなる。また、樹脂ワニスを用いて形成される樹脂層を硬化した硬化樹脂層の破断強度が向上する。そのため、該硬化樹脂層を回路基板の絶縁層として形成することで、回路基板の耐久性が向上する。
【００２４】
液状エポキシ樹脂としては、ビスフェノールＡ型エポキシ樹脂、ビスフェノールＦ型エポキシ樹脂、フェノールノボラック型エポキシ樹脂、ナフタレン型エポキシ樹脂が好ましく、ナフタレン型エポキシ樹脂がより好ましい。具体例としては、ＤＩＣ（株）製のＨＰ４０３２（ナフタレン型エポキシ樹脂）、ＨＰ４０３２Ｄ（ナフタレン型エポキシ樹脂）、三菱化学（株）製のｊＥＲ８２８ＥＬ（ビスフェノールＡ型エポキシ樹脂）、ｊＥＲ８０７（ビスフェノールＦ型エポキシ樹脂）、ｊＥＲ１５２（フェノールノボラック型エポキシ樹脂）、等が挙げられる。これらは１種又は２種以上を使用することができる。
【００２５】
固体状エポキシ樹脂としては、４官能ナフタレン型エポキシ樹脂、クレゾールノボラック型エポキシ樹脂、ジシクロペンタジエン型エポキシ樹脂、トリスフェノールエポキシ樹脂、ナフトールノボラックエポキシ樹脂、ビフェニル型エポキシ樹脂、ナフチレンエーテル型エポキシ樹脂が好ましく、４官能ナフタレン型エポキシ樹脂、ビフェニル型エポキシ樹脂、ナフチレンエーテル型エポキシ樹脂がより好ましい。具体例としては、ＤＩＣ（株）製のＨＰ−４７００（４官能ナフタレン型エポキシ樹脂）、Ｎ−６９０（クレゾールノボラック型エポキシ樹脂）、Ｎ−６９５（クレゾールノボラック型エポキシ樹脂）、ＨＰ−７２００（ジシクロペンタジエン型エポキシ樹脂）、ＥＸＡ７３１１（ナフチレンエーテル型エポキシ樹脂）、ＥＸＡ７３１０（ナフチレンエーテル型エポキシ樹脂）、ＥＸＡ７３１１−Ｇ３（ナフチレンエーテル型エポキシ樹脂）、日本化薬（株）製のＥＰＰＮ−５０２Ｈ（トリスフェノールエポキシ樹脂）、ＮＣ７０００Ｌ（ナフトールノボラックエポキシ樹脂）、ＮＣ３０００Ｈ（ビフェニル型エポキシ樹脂）、ＮＣ３０００（ビフェニル型エポキシ樹脂）、ＮＣ３０００Ｌ（ビフェニル型エポキシ樹脂）、ＮＣ３１００（ビフェニル型エポキシ樹脂）、新日鐵化学（株）製のＥＳＮ４７５（ナフトールノボラック型エポキシ樹脂）、ＥＳＮ４８５（ナフトールノボラック型エポキシ樹脂）、三菱化学（株）製のＹＸ４０００Ｈ（ビフェニル型エポキシ樹脂）、等が挙げられる。
【００２６】
エポキシ樹脂として、液状エポキシ樹脂と固体状エポキシ樹脂を併用する場合、固体状樹脂と液状樹脂の量比（液状樹脂量：固体状樹脂量）は質量比で１：０．１〜１：２の範囲が好ましい。かかる範囲を超えて液状エポキシ樹脂の割合が多すぎると、樹脂ワニスを接着フィルムの形態で使用する場合に粘着性が高くなり、真空ラミネート時の脱気性が低下しボイドが発生しやすくなる傾向にある。また真空ラミネート時に保護フィルムや支持フィルムの剥離性の低下や、硬化後の耐熱性が低下する傾向にある。また、樹脂組成物の硬化物において十分な破断強度が得られにくい傾向にある。一方、かかる範囲を超えて固体状エポキシ樹脂の割合が多すぎると、接着フィルムの形態で使用する場合に、十分な可撓性が得られず、取り扱い性の低下、ラミネートの際の十分な流動性が得られにくいなどの傾向がある。
【００２７】
エポキシ樹脂はそれを硬化させる硬化剤と組み合わせて用いられる。樹脂ワニス中のエポキシ樹脂の含有量は、樹脂ワニスの不揮発成分１００質量％に対して５〜５０質量％が好ましく、より好ましくは１０〜４５質量％、とりわけ好ましくは１５〜４０質量％、最も好ましくは２０〜３５質量％である。
【００２８】
（エポキシ樹脂硬化剤）
エポキシ樹脂硬化剤としては、エポキシ樹脂を硬化する機能を有するものであれば特に限定されないが、好ましくは、フェノール系硬化剤、ナフトール系硬化剤、活性エステル系硬化剤、ベンゾオキサジン系硬化剤、シアネートエステル系硬化剤等である。エポキシ樹脂硬化剤は１種又は２種以上を混合して用いてもよい。
【００２９】
フェノール系硬化剤、ナフトール系硬化剤としては、耐熱性、耐水性の観点から、ノボラック構造を有するフェノール系硬化剤やノボラック構造を有するナフトール系硬化剤が好ましい。市販品としては、例えば、ＭＥＨ−７７００、ＭＥＨ−７８１０、ＭＥＨ−７８５１（明和化成（株）製）、ＮＨＮ、ＣＢＮ、ＧＰＨ（日本化薬（株）製）、ＳＮ１７０、ＳＮ１８０、ＳＮ１９０、ＳＮ４７５、ＳＮ４８５、ＳＮ４９５、ＳＮ３７５、ＳＮ３９５（東都化成（株）製）、ＬＡ７０５２、ＬＡ７０５４（ＤＩＣ（株）製）等が挙げられる。
【００３０】
活性エステル系硬化剤としては、ＥＸＢ−９４６０、ＨＰＣ８０００（ＤＩＣ（株）製）、ＤＣ８０８、ＹＬＨ１０３０（三菱化学（株）製）が挙げられる。ベンゾオキサジン系硬化剤としては、ＨＦＢ２００６Ｍ（昭和高分子（株）製）、Ｐ−ｄ、Ｆ−ａ（四国化成工業（株）製）などが挙げられる。シアネートエステル系硬化剤の具体例としては、例えば、ビスフェノールＡジシアネート、ポリフェノールシアネート（オリゴ（３−メチレン−１，５−フェニレンシアネート））、４，４’−メチレンビス（２，６−ジメチルフェニルシアネート）、４，４’−エチリデンジフェニルジシアネート、ヘキサフルオロビスフェノールＡジシアネート、２，２−ビス（４−シアネート）フェニルプロパン、１，１−ビス（４−シアネートフェニルメタン）、ビス（４−シアネート−３，５−ジメチルフェニル）メタン、１，３−ビス（４−シアネートフェニル−１−（メチルエチリデン））ベンゼン、ビス（４−シアネートフェニル）チオエーテル、ビス（４−シアネートフェニル）エーテル等の２官能シアネート樹脂、フェノールノボラック、クレゾールノボラック等から誘導される多官能シアネート樹脂、これらシアネート樹脂が一部トリアジン化したプレポリマーなどが挙げられる。市販されているシアネートエステル系硬化剤としては、フェノールノボラック型多官能シアネートエステル樹脂（ロンザジャパン（株）製「ＰＴ３０」、シアネート当量１２４）やビスフェノールＡジシアネートの一部又は全部がトリアジン化され三量体となったプレポリマー（ロンザジャパン（株）製「ＢＡ２３０」、シアネート当量２３２）等が挙げられる。
【００３１】
エポキシ樹脂硬化剤は１種又は２種以上を混合して用いてもよい。エポキシ樹脂硬化剤は、エポキシ樹脂のエポキシ基の合計数とエポキシ樹脂硬化剤の反応基の合計数の比率が、エポキシ基の合計数を１とすると、１：０．４〜１：２となる量で用いるのが好ましく、１：０．５〜１：１．５となる量で用いるのがより好ましい。なお、エポキシ基の合計数とは、各エポキシ樹脂の固形分質量をエポキシ当量で除した値をすべてのエポキシ樹脂について合計した値であり、エポキシ硬化剤の反応基（活性水酸基、活性エステル基等）の合計数とは、各硬化剤の固形分質量を反応基当量で除した値をすべての硬化剤について合計した値である。硬化剤の含有量がかかる好ましい範囲を満たすと、樹脂ワニスから形成される樹脂組成物の硬化物の耐熱性が十分となる傾向がある。
【００３２】
（硬化促進剤）
硬化促進剤としては、例えば、有機ホスフィン化合物、イミダゾール化合物、アミンアダクト化合物、３級アミン化合物などが挙げられる。有機ホスフィン化合物の具体例としては、ＴＰＰ、ＴＰＰ-Ｋ、ＴＰＰ-Ｓ、ＴＰＴＰ-Ｓ（北興化学工業（株）商品名）などが挙げられる。イミダゾール化合物の具体例としては、キュアゾール２ＭＺ、２Ｅ４ＭＺ、Ｃ１１Ｚ、Ｃ１１Ｚ-ＣＮ、Ｃ１１Ｚ-ＣＮＳ、Ｃ１１Ｚ-Ａ、２ＭＺ-ＯＫ、２ＭＡ-ＯＫ、２ＰＨＺ（四国化成工業（株）商品名）などが挙げられる。アミンアダクト化合物の具体例としては、ノバキュア（旭化成工業（株）商品名）、フジキュア（富士化成工業（株）商品名）などが挙げられる。３級アミン化合物の具体例としては、１，８−ジアザビシクロ（５，４，０）ウンデセン−７（ＤＢＵ）などが挙げられる。
【００３３】
硬化促進剤の含有量は、エポキシ樹脂とエポキシ樹脂硬化剤の総量の不揮発成分を１００質量％とした場合、０．１〜５質量％の範囲で使用することが好ましい。硬化促進剤は１種又は２種以上を混合して用いてもよい。
【００３４】
（有機溶剤）
有機溶剤としては、例えば、ソルベントナフサ、トルエン、キシレン等の芳香族炭化水素系溶媒；ジオキサン、テトラヒドロフラン、ブチルエーテル、ブチルエチルエーテル、ジグライム、トリグライムなどのエーテル系溶剤；アセトン、メチルエチルケトン、メチルイソブチルケトン、シクロヘキサノン、２−ヘプタノン、２−オクタノン、イソホロンなどのケトン系溶剤；酢酸エチル、酢酸ブチル、エチレングリコールモノエチルエーテルアセテート、プロピレングリコールモノメチルエーテルアセテート、２−メトキシプロピルアセテート、セロソルブアセテート、カルビトールアセテート、γ−ブチロラクトン、２−ヒドロキシプロパン酸メチルなどのエステル溶剤；メチルアルコール、エチルアルコール、ｎ−プロピルアルコール、イソプロパノール、ブタノールなどのアルコール系溶剤；エチレングリコールモノメチルエーテル、プロピレングリコールモノメチルエーテルなどのアルキレングリコールなどのモノエーテル系溶剤；セロソルブ、ブチルカルビトール等のカルビトール系溶剤；ジメチルアセトアミド、ジメチルホルムアミドなどのアミド系溶剤が挙げられる。
【００３５】
（無機フィラー）
無機フィラーとしては、例えば、シリカ、アルミナ、硫酸バリウム、タルク、クレー、雲母粉、水酸化アルミニウム、水酸化マグネシウム、炭酸カルシウム、炭酸マグネシウム、酸化マグネシウム、窒化ホウ素、ホウ酸アルミニウム、チタン酸バリウム、チタン酸ストロンチウム、チタン酸カルシウム、チタン酸マグネシウム、チタン酸ビスマス、酸化チタン、ジルコン酸バリウム、ジルコン酸カルシウム等が挙げられ、これらの中でも無定形シリカ、溶融シリカ、結晶シリカ、合成シリカ等のシリカが特に好ましい。無機フィラーは１種又は２種以上を使用することができる。また、シリカは樹脂ワニス中での分散性に有利な形状である球状シリカであることが好ましく、その平均粒径は０．０１μｍ〜２μｍの範囲が好ましく、０．０５μｍ〜１．５μｍの範囲がより好ましい。平均粒径が０．０１μｍ未満であると粒子の比表面積が増加し、凝集性が高まり、均一な分散性を得ることが困難になる傾向となり、平均粒径が２μｍを超えると微細配線を形成することが困難になる傾向となる。
【００３６】
無機フィラーの平均粒径はミー（Ｍｉｅ）散乱理論に基づくレーザー回折・散乱法により測定することができる。具体的にはレーザー回折式粒度分布測定装置により、無機フィラーの粒度分布を体積基準で作成し、そのメディアン径を平均粒径とすることで測定することができる。測定サンプルは、無機フィラーを超音波により水中に分散させたものを好ましく使用することができる。レーザー回折式粒度分布測定装置としては、株式会社堀場製作所製ＬＡ−５００等を使用することができる。
【００３７】
無機フィラーは、樹脂層及び硬化物の耐湿性、樹脂ワニス中での分散性等の向上のため、γ−アミノプロピルメトキシシラン、γ−アミノプロピルトリエトキシシラン、γ−ウレイドプロピルトリエトキシシラン、Ｎ−フェニルアミノプロピルトリメトキシシラン、Ｎ−２（アミノエチル）アミノプロピルトリメトキシシラン等のアミノシラン系カップリング剤；γ−グリシドキシプロピルトリメトキシシラン、γ−グリシドキシプロピルトリエトキシシラン、γ−グリシドキシプロピルメチルジエトキシシラン、４−グリシジルブチルトリメトキシシラン、（３，４−エポキシシクロヘキシル)エチルトリメトキシシラン等のエポキシシラン系カップリング剤；γ−メルカプトプロピルトリメトキシシラン、γ−メルカプトプロピルトリエトキシシラン等のメルカプトシラン系カップリング剤；メチルトリメトキシシラン、オクタデシルトリメトキシシラン、フェニルトリメトキシシラン、メタクリロキシプロピルトリメトキシシラン、イミダゾールシラン、イミダゾリンシラン、トリアジンシラン等のシラン系カップリング剤；ヘキサメチルジシラザン、ヘキサフェニルジシラザン、トリシラザン、シクロトリシラザン、１，１，３，３，５，５−ヘキサメチルシクロトリシラザン等のオルガノシラザン化合物；ブチルチタネートダイマー、チタンオクチレングリコレート、ジイソプロポキシチタンビス（トリエタノールアミネート）、ジヒドロキシチタンビスラクテート、ジヒドロキシビス（アンモニウムラクテート）チタニウム、ビス（ジオクチルパイロホスフェート）エチレンチタネート、ビス（ジオクチルパイロホスフェート）オキシアセテートチタネート、トリ−ｎ−ブトキシチタンモノステアレート、テトラ−ｎ−ブチルチタネート、テトラ（２−エチルヘキシル）チタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジトリデシル）ホスファイトチタネート、イソプロピルトリオクタノイルチタネート、イソプロピルトリクミルフェニルチタネート、イソプロピルトリイソステアロイルチタネート、イソプロピルイソステアロイルジアクリルチタネート、イソプロピルジメタクリルイソステアロイルチタネート、イソプロピルトリ（ジオクチルホスフェート）チタネート、イソプロピルトリドデシルベンゼンスルホニルチタネート、イソプロピルトリス（ジオクチルパイロホスフェート）チタネート、イソプロピルトリ（Ｎ−アミドエチル・アミノエチル）チタネート等のチタネート系カップリング剤などの１種又は２種以上の表面処理剤で処理されていてもよい。特にアミノシラン系カップリング剤、エポキシシラン系カップリング剤、メルカプトシラン系カップリング剤が好ましい。
【００３８】
樹脂ワニス中の無機フィラーの含有量は特に限定はされないが、硬化物の機械強度が低下するのを防止するという観点から、樹脂ワニスの不揮発成分を１００質量％としたとき、８５質量％以下が好ましく、より好ましくは８０質量％以下、とりわけ好ましくは７５質量％以下である。また、硬化物の熱膨張率を十分に低下させるという観点から、樹脂ワニスの不揮発成分を１００質量％としたとき、２０質量％以上が好ましく、より好ましくは３０質量％以上、とりわけ好ましくは４０質量％以上、最も好ましくは５０質量％以上である。
【００３９】
無機フィラーはスラリーにしてから、樹脂ワニス（混合液）の調製に供するのが好ましい。スラリーとは、上記無機フィラーを有機溶媒中に分散して略泥状にしたものである。このスラリーは、例えば、溶媒中に乾燥状態の無機フィラーを後掲記載の各種装置（攪拌装置、分散装置、乳化装置等）を用いて分散させることにより得られる。貯蔵中の無機フィラーのケーキング等を回避するため、スラリー中の無機フィラーの含有量は、スラリー全体を１００質量％とした場合、８０質量％以下が好ましく、７５質量％以下がより好ましい。また、フィルムの塗工の際に樹脂ワニスの粘度調整を容易にするため、スラリー中の無機フィラーの含有量はスラリー全体を１００質量％とした場合、４０質量％以上が好ましく、５０質量％以上がより好ましい。なお、ケーキングとは、溶媒中の無機フィラーが固まって凝集物になり、溶媒中に無機フィラーの塊が生じることをいう。
【００４０】
スラリーに用いる有機溶媒としては、ワニス原料（有機フィラーを除く）としての上述の有機溶剤を使用することができる。中でも極性有機溶媒が好ましく、ケトン系溶剤がより好ましく、メチルエチルケトン（以下、「ＭＥＫ」とも略称する）が特に好ましい。
【００４１】
（熱可塑性樹脂）
熱可塑性樹脂としては、例えば、フェノキシ樹脂、ポリビニルアセタール樹脂、ポリイミド樹脂、ポリアミドイミド樹脂、ポリエーテルスルホン樹脂、ポリスルホン樹脂等が挙げられる。熱可塑性樹脂は１種又は２種以上を使用することができる。樹脂ワニス中の熱可塑性樹脂の含有量は、樹脂ワニスの不揮発成分を１００質量％としたとき、０．５〜６０質量％が好ましく、より好ましくは３〜５０質量％である。０．５質量％未満の場合、樹脂ワニスの粘度が低くなって厚みや性状の均一な樹脂組成物層を形成することが難しくなる傾向となり、６０質量％を超える場合、フィルムの溶融粘度が高くなり過ぎて、フィルムの積層時の配線パターンを有する回路基板表面の配線間の凹部への埋め込み性が低下する傾向となる。熱可塑性樹脂の重量平均分子量は８，０００〜７０，０００の範囲であるのが好ましく、１０，０００〜６０，０００の範囲であるのがより好ましく、２０，０００〜６０，０００の範囲であるのが更に好ましい。重量平均分子量は、ゲルパーミエーションクロマトグラフィー（ＧＰＣ）法（ポリスチレンン換算）で測定される。ＧＰＣ法による重量平均分子量は、具体的には、測定装置として（株）島津製作所製ＬＣ−９Ａ／ＲＩＤ−６Ａを、カラムとして昭和電工（株）製Ｓｈｏｄｅｘ  Ｋ−８００Ｐ／Ｋ−８０４Ｌ／Ｋ−８０４Ｌを、移動相としてクロロホルム等を用いて、カラム温度４０℃にて測定し、標準ポリスチレンの検量線を用いて算出することができる。
【００４２】
フェノキシ樹脂としては、ビスフェノールＡ骨格、ビスフェノールＦ骨格、ビスフェノールＳ骨格、ビスフェノールアセトフェノン骨格、ノボラック骨格、ビフェニル骨格、フルオレン骨格、ジシクロペンタジエン骨格、ノルボルネン骨格、ナフタレン骨格、アントラセン骨格、アダマンタン骨格、テルペン骨格、トリメチルシクロヘキサン骨格から選択される１種以上の骨格を有するものが挙げられる。フェノキシ樹脂は１種又は２種以上を混合して用いてもよい。フェノキシ樹脂の末端はフェノール性水酸基、エポキシ基等のいずれの官能基でもよい。市販品としては、例えば、三菱化学（株）製１２５６、４２５０（ビスフェノールＡ骨格含有フェノキシ樹脂）、三菱化学（株）製ＹＸ８１００（ビスフェノールＳ骨格含有フェノキシ樹脂）、三菱化学（株）製ＹＸ６９５４（ビスフェノールアセトフェノン骨格含有フェノキシ樹脂）や、その他、新日鐵化学（株）製ＦＸ２８０、ＦＸ２９３、三菱化学（株）製ＹＬ７５５３、ＹＬ６７９４、ＹＬ７２１３、ＹＬ７２９０、ＹＬ７４８２等が挙げられる。
【００４３】
ポリビニルアセタール樹脂の具体例としては、電気化学工業（株）製、電化ブチラール４０００−２、５０００−Ａ、６０００−Ｃ、６０００−ＥＰ、積水化学工業（株）製エスレックＢＨシリーズ、ＢＸシリーズ、ＫＳシリーズ、ＢＬシリーズ、ＢＭシリーズ等が挙げられる。ポリイミド樹脂の具体例としては、新日本理化（株）製のポリイミド「リカコートＳＮ２０」及び「リカコートＰＮ２０」が挙げられる。また、２官能性ヒドロキシル基末端ポリブタジエン、ジイソシアネート化合物及び四塩基酸無水物を反応させて得られる線状ポリイミド（特開２００６−３７０８３号公報記載のもの）、ポリシロキサン骨格含有ポリイミド（特開２００２−１２６６７号公報、特開２０００−３１９３８６号公報等に記載のもの）等の変性ポリイミドが挙げられる。ポリアミドイミド樹脂の具体例としては、東洋紡績（株）製のポリアミドイミド「バイロマックスＨＲ１１ＮＮ」及び「バイロマックスＨＲ１６ＮＮ」が挙げられる。また、日立化成工業（株）製のポリシロキサン骨格含有ポリアミドイミド「ＫＳ９１００」、「ＫＳ９３００」等の変性ポリアミドイミドが挙げられる。ポリエーテルスルホン樹脂の具体例としては、住友化学（株）製のポリエーテルスルホン「ＰＥＳ５００３Ｐ」等が挙げられる。ポリスルホン樹脂の具体例としては、ソルベイアドバンストポリマーズ（株）製のポリスルホン「Ｐ１７００」、「Ｐ３５００」等が挙げられる。
【００４４】
（難燃剤）
難燃剤としては、例えば、有機リン系難燃剤、有機系窒素含有リン化合物、窒素化合物、シリコーン系難燃剤、金属水酸化物等が挙げられる。難燃剤は１種又は２種以上を混合して用いてもよい。有機リン系難燃剤としては、三光（株）製のＨＣＡ、ＨＣＡ−ＨＱ、ＨＣＡ−ＮＱ等のホスフィン化合物、昭和高分子（株）製のＨＦＢ−２００６Ｍ等のリン含有ベンゾオキサジン化合物、味の素ファインテクノ（株）製のレオフォス３０、５０、６５、９０、１１０、ＴＰＰ、ＲＰＤ、ＢＡＰＰ、ＣＰＤ、ＴＣＰ、ＴＸＰ、ＴＢＰ、ＴＯＰ、ＫＰ１４０、ＴＩＢＰ、北興化学工業（株）製のＰＰＱ、クラリアント（株）製のＯＰ９３０、大八化学（株）製のＰＸ２００等のリン酸エステル化合物、東都化成（株）製のＦＸ２８９、ＦＸ３１０等のリン含有エポキシ樹脂、東都化成（株）製のＥＲＦ００１等のリン含有フェノキシ樹脂等が挙げられる。有機系窒素含有リン化合物としては、四国化成工業（株）製のＳＰ６７０、ＳＰ７０３等のリン酸エステルミド化合物、大塚化学（株）社製のＳＰＢ−１００、ＳＰＳ−１００、ＳＰＥ−１００、ＳＰＨ−１００等のホスファゼン化合物等が挙げられる。金属水酸化物としては、宇部マテリアルズ（株）製のＵＤ６５、ＵＤ６５０、ＵＤ６５３等の水酸化マグネシウム、巴工業（株）製のＢ−３０、Ｂ−３２５、Ｂ−３１５、Ｂ−３０８、Ｂ−３０３、ＵＦＨ−２０等の水酸化アルミニウム等が挙げられる。樹脂ワニス中の難燃剤の含有量は特に限定はされないが、樹脂ワニスの不揮発成分を１００質量％としたとき、０．５〜１０質量％が好ましく、より好ましくは１〜９質量％、とりわけ好ましくは１．５〜８質量％である。
【００４５】
（その他の成分）
また、樹脂ワニスには、必要に応じて、上述の各成分以外に、熱硬化性樹脂（エポキシ樹脂を除く）、有機金属化合物、各種添加剤などを任意で含有させても良い。
【００４６】
熱硬化性樹脂（エポキシ樹脂を除く）としては、キシレン樹脂、熱硬化性ポリイミド樹脂、ビスマレイミド樹脂、等が挙げられる。
有機金属化合物としては、銅（ＩＩ）アセチルアセトナート等の有機銅化合物、亜鉛（ＩＩ）アセチルアセトナート等の有機亜鉛化合物、コバルト（ＩＩ）アセチルアセトナート、コバルト（ＩＩＩ）アセチルアセトナート等の有機コバルト化合物などが挙げられる。有機金属化合物の添加量は、シアネートエステル樹脂に対し、金属換算で１０〜５００ｐｐｍ、好ましくは２５〜２００ｐｐｍの範囲が好ましい。有機金属化合物は１種又は２種以上を混合して用いてもよい。
【００４７】
また、樹脂添加剤としては、例えば、シリコーンパウダー、ナイロンパウダー、フッ素樹脂パウダー等のパウダー類、オルベン、ベントン等の増粘剤、シリコーン系、フッ素系、高分子系の消泡剤又はレベリング剤、シラン系カップリング剤、トリアゾール化合物、チアゾール化合物、トリアジン化合物、ポルフィリン化合物等の密着性付与剤、フタロシアニン・ブルー、フタロシアニン・グリーン、アイオジン・グリーン、ジスアゾイエロー、カーボンブラック等の着色剤等を挙げることができる。
【００４８】
本工程（工程２））における混合は、加熱攪拌装置を用いて行うのが好ましい。加熱攪拌装置の具体例としては、Ｔ．Ｋホモミクサー、Ｔ．Ｋ．ホモディスパー、Ｔ．Ｋ．コンビミックス、Ｔ．Ｋ．ハイビスディスパーミックス、（以上、プライミクス（株）製  商品名）、クレアミックス（エム・テクニック（株）製  商品名）、真空乳化攪拌装置（みずほ工業（株）製  商品名）、真空混合装置「ネリマゼＤＸ」（みずほ工業（株）製  商品名）、ＢＤＭ２軸ミキサー、ＣＤＭ同芯２軸ミキサー、ＰＤミキサー（以上、（株）井上製作所製  商品名）等が挙げられる。なかでも、より早く均一な混合状態を得るためにホモミキサーやディスパー翼等の高速回転翼と攪拌翼とを有する加熱攪拌装置が好ましい。加熱温度は、３０℃〜８０℃が好ましく、３５℃〜７０℃がより好ましい。なお、かかる加熱温度で混合がなされることにより、特に熱硬化性樹脂が固形状の樹脂を含む場合には、固形状の熱硬化性樹脂が有機溶媒に速やかに溶解し、性状の均一性が高い樹脂ワニスを効率よく製造することができる。なお、加熱攪拌装置は一般的なジャケットやコイルなどの固定式の加熱機構を有するタイプに限定されず、投げ込みヒーターなどの可動式の加熱機構を有するタイプであってもよい。
【００４９】
混合液の粘度は１０〜１０００ｍＰa・ｓが好ましく、より好ましくは１００〜５００ｍＰa・ｓである。粘度が高すぎるとその液粘度により、衝突部位での粒子の拡散が抑制され、全体として不均一な分散となる傾向がある。なお、粘度はＥ型粘度計等の回転粘度計で測定することができる。
【００５０】
無機フィラーを含有する樹脂ワニスを調製する場合、無機フィラーは、膨潤有機フィラー及び熱硬化性樹脂とともに加熱攪拌装置を用いて混合するのが好ましい。
【００５１】
なお、硬化剤が低温反応性である場合は、膨潤有機フィラー及び熱硬化性樹脂等を加熱下で混合した後に室温まで冷却し、該冷却後の混合液に硬化剤を配合してさらに攪拌（混合）を行なうのが好ましい。
【００５２】
また、熱硬化性樹脂にエポキシ樹脂を使用し、エポキシ樹脂が固体状のエポキシ樹脂を含む場合は、無機フィラーには無機フィラースラリーを使用し、固体状エポキシ樹脂を無機フィラースラリー中に予め溶解してから混合液の調製に供するのが好ましい。また、熱可塑性樹脂、難燃剤及びその他の添加剤等は、膨潤有機フィラー、熱硬化性樹脂等とともに混合してもよいが、後述の有機フィラーの分散処理後の分散処理液に混合し、混合液としてもよい。
【００５３】
＜工程３）分散工程＞
上記の混合工程（工程２））によって生成された混合液中の膨潤有機フィラーを分散させ、分散処理液を調製する。調製された分散処理液はそのまま樹脂ワニスとして使用してもよい。膨潤有機フィラーの分散は特にホモジナイザー、ビーズミル、超音波等の手段を用いて行なうのが好ましい。ここでいう「膨潤有機フィラーの分散」とは、膨潤有機フィラーを１次粒子状に分散させることである。ホモジナイザーは高速回転翼によるせん断エネルギーにより粒子を分散させる高速回転タイプのもの、或いは、原料の高圧加圧移送による衝突エネルギー、せん断エネルギー、キャビテーション発生により粒子を分散させる高圧タイプのものである。ビーズミルはビーズを衝突させる物理的エネルギーにより粒子を分散させるものである。超音波は凝集物に超音波を照射し粉砕するものである。なかでも、ホモジナイザーが好ましく、高圧ホモジナイザーがより好ましい。前記工程２）を経て得られた混合液が無機フィラーを含む場合、本工程にて膨潤有機フィラーとともに無機フィラーの分散がなされる。
【００５４】
高圧ホモジナイザーとしては、有機フィラーや無機フィラーが高圧で衝突する部分の材質がタングステンカーバイド製、又はダイヤモンド製であることが衝突磨耗による異物混入を防ぐ上で好ましい。なお、高圧ホモジナイザーによる処理は、バッチ式分散方式でなく、連続分散方式であるため、生産性の向上とともに、有機溶剤蒸気が放散するリスクが低減でき、コスト面、環境面への負荷を低減することもできる。高圧ホモジナイザーの具体例としては、三和エンジニアリング（株）製高圧ホモゲナイザー、（株）イズミフードマシナリ製高圧ホモゲナイザー、ニロ・ソアビ社（イタリア）製高圧ホモジナイザー等が挙げられる。高圧ホモジナイザーの分散圧力は１０〜３００ＭＰａの範囲が好ましく、１５〜１００ＭＰaの範囲がより好ましく、２０〜６０ＭＰaの範囲が更に好ましく、２０〜４０ＭＰａが更に一層好ましい。分散圧力が低すぎると、分散処理が不十分となる傾向にあり、高すぎると混合液の液温が上昇し、混合液中の成分が反応したり、有機フィラーや無機フィラーの形状が変化する傾向にある。また、ホモジナイザーの回転数は、１０００〜１００００ｒｐｍが好ましく、２０００〜９０００ｒｐｍがより好ましく、３０００〜８０００ｒｐｍが更に好ましく、４０００〜７０００ｒｐｍが更に一層好ましい。混合液中の成分の反応を抑制するためには、分散処理後の液温が６０℃以下であることが好ましい。また、分散処理後は冷却装置を用いて、速やかに液温を４０℃以下にさせることが好ましい。
【００５５】
分散処理の際には、混合液の温度が上昇する。そのため、硬化促進剤を含む樹脂ワニスを製造する場合は、硬化促進剤は、先の混合液の調製時に膨潤有機フィラー、熱硬化性樹脂等とともに混合することは行わず、該分散処理後の混合液に対して混合することが好ましい。分散処理後の混合液と硬化促進剤とを混合する装置としては、例えば、ディスパー翼、タービン翼、パドル翼、プロペラ翼、アンカー翼などを備えた公知の攪拌混合装置が使用できる。攪拌混合装置の具体例としては、プラネタリーミキサー、トリミックス、バタフライミキサー（以上（株）井上製作所製  商品名）、ＶＭＩＸ攪拌槽、マックスブレンド、ＳＷＩＸＥＲミキシングシステム（以上、（株）イズミフードマシナリ製  商品名）、Ｈｉ−Ｆミキサー（綜研テクニックス（株）製  商品名）、ジェットアジター（（株）島崎製作所製  商品名）、などが挙げられる。また、上記の＜工程２）混合工程＞の項で説明した加熱攪拌装置を使用することもできる。
【００５６】
分散処理を十分に行うために、分散処理時間は１０〜１２０分が好ましく、２０〜９０分がより好ましく、３０〜７０分が特に好ましい。
【００５７】
なお、分散工程後に、樹脂ワニスに使用可能なワニス原料（有機フィラーを除く）として、熱硬化性樹脂、無機フィラー、有機溶媒、熱可塑性樹脂、難燃剤、その他の添加剤を任意で含有させて、分散工程を繰り返しても良い。
【００５８】
＜工程４）濾過工程＞
上記工程（工程３））によって生成された分散処理液を、液中の異物及び粗大粒子(有機フィラーの凝集体、有機フィラー及び無機フィラーの複合凝集体、無機フィラーの凝集体等）の除去のために、濾過するのが好ましい。濾過方法は公知の方法が使用できる。例えば、分散処理液を定量ポンプ、または加圧タンクを用いて送液し、カートリッジフィルター、カプセルフィルター等を単独又は連続して通過させる事により濾過する。その際の濾過圧力（差圧）はフィルターメッシュが目開きしないように０．４ＭＰａ以下が好ましく、０．３ＭＰａ以下がより好ましく、０．２ＭＰａ以下が更に好ましく、０．１５ＭＰａ以下が更に一層好ましく、０．１ＭＰａ以下が殊更好ましく、０．０５ＭＰａ以下が特に好ましい。一方、吐出流量が低下し生産性が劣ることを防止するために、０．０３ＭＰａ以上が好ましい。また、定量ポンプは公知のものを使用できるが、濾過圧力を一定に保つために脈動の少ないものが好ましい。濾過フィルターの孔径、すなわち、濾過精度は１０μｍ以下が好ましく、５μｍ以下がより好ましい。なお、フィルターのダスト捕集能力が高過ぎる場合は濾過時間がかかりすぎて非効率の傾向となることから、使用する濾過フィルターの濾過精度は０．５μｍ以上が好ましい。また、本工程は複数回行っても良い。
【００５９】
また、本工程によって凝集体を効率的に除去し、絶縁層の絶縁性を向上させるために、２μｍの凝集体に対するフィルターの捕集率が８０％以上であることが好ましく、８５％以上であることがより好ましい。また、３μｍの凝集体に対するフィルターの捕集率が８５％以上であることが好ましく、９０％以上であることがより好ましく、９５％以上であることが更に好ましい。なお、フィルターの捕集率はＪＩＳ試験用粉体、ＡＰＰＩＥ標準粉体、市販のＬａｔｅｘ  Ｂｅａｄｓ等を予め溶媒に分散した懸濁液をフィルターで濾過し、濾過前後のダスト量をコールターカウンターなどで測定することにより下記式により算出出来る。尚、この時の溶媒は制限を受けず、水系、或いは、非水系のものが使用出来るが、フィルターの能力を正確に把握するためには、ワニス粘性と同程度の粘性のものを選択することが好ましい。
【００６０】
捕集率（％）＝（（濾過前のダスト量−濾過後のダスト量）／濾過前のダスト量）×１００
【００６１】
また、絶縁層の絶縁性向上の観点から、本発明の樹脂ワニスを使用する直前に濾過することが好ましい。本工程から樹脂ワニスを使用するまでの時間は、２４時間以内が好ましく、１２時間以内がより好ましく、６時間以内が更に好ましく、３時間以内が更に一層好ましく、１時間以内が殊更好ましく、３０分以内が特に好ましく、１０分以内がとりわけ好ましく、１分以内がなおさら好ましい。
【００６２】
なお、工程１）２）３）４）においては、本発明の効果が阻害されない程度に、ワニス原料（有機フィラーを除く）として、エポキシ樹脂、エポキシ樹脂硬化剤、硬化促進剤、有機溶剤、無機フィラー、熱可塑性樹脂、難燃剤、その他の添加剤を別途または一部含有させても構わない。
【００６３】
＜絶縁層の形成＞
本発明の樹脂ワニスは、「工程１）及び２）を経て得られたもの」（以下、樹脂ワニスＡと呼ぶ）を指す場合、「工程１）、２）及び３）を経て得られたもの」（以下、樹脂ワニスＢと呼ぶ）を指す場合、「工程１）、２）、３）及び４）を経て得られたもの」（以下、樹脂ワニスＣと呼ぶ）を指す場合がある。より高性能な用途向きであるとう観点から、樹脂ワニスＢ、樹脂ワニスＣが好ましく、樹脂ワニスＣが特に好ましい。
【００６４】
本発明の樹脂ワニスの用途は、特に限定されないが、接着フィルム、プリプレグ等のシート状積層材料、回路基板（積層板、多層プリント配線板等）の絶縁層、ソルダーレジスト、アンダーフィル材、ダイボンディング材、半導体封止材、穴埋め樹脂、部品埋め込み樹脂等、樹脂組成物が必要とされる用途の広範囲に使用できる。さらに本発明の樹脂ワニスは、支持体上に塗布、乾燥し樹脂組成物層を形成させて接着フィルムとすることができる。また、樹脂ワニスをシート状繊維基材に含浸させてプリプレグとすることができる。本発明の樹脂ワニスを回路基板に直接塗布し、乾燥、熱硬化を行なって絶縁層を形成することもできるが、工業的には、接着フィルム又はプリプレグの形態として絶縁層形成に用いられる。本発明の製造方法により得られる樹脂ワニスを乾燥、硬化させて形成される絶縁層は、粗化処理によって低粗度でありながら、導体層との間に高い密着性が得られる粗化面を形成でき、しかも高絶縁信頼性をもたらす絶縁層となる。
【００６５】
本発明の樹脂ワニスをこのような回路基板の絶縁層形成に適用する場合、樹脂ワニスは、典型的には、エポキシ樹脂、エポキシ樹脂硬化剤および有機フィラー（膨潤有機フィラー）を含む第１態様の組成物か、該第１態様の組成物にさらに硬化促進剤を配合した第２態様の組成物か、該第２態様の組成物にさらに無機フィラーを配合した第３態様の組成物か、或いは、該第３態様の組成物にさらに熱可塑性樹脂を配合した第４態様の組成物であり、これら第１〜第４態様の組成物には、さらに難燃剤、熱硬化性樹脂（エポキシ樹脂を除く）、有機金属化合物、各種樹脂添加剤等を配合してもよい。なお、いずれの態様の組成物からなるワニスにおいても、その調製段階において膨潤有機フィラーに含まれる有機溶媒とは別に有機溶媒が配合されることがある。
【００６６】
［接着フィルム］
本発明の接着フィルムは、当業者に公知の方法、例えば、支持体上に、上記樹脂ワニスを塗布し、更に加熱、あるいは熱風吹きつけ等により有機溶剤などを乾燥、除去させて樹脂組成物層を形成させることにより製造することができる。
【００６７】
乾燥条件は特に限定されないが、樹脂組成物層への有機溶剤の含有割合が１０質量％以下、好ましくは５質量％以下、より好ましくは３質量％以下となるように乾燥させる。乾燥条件は、簡単な実験により適宜、好適な乾燥条件を設定することができる。樹脂ワニス中の有機溶媒量によっても異なるが、３０〜６０質量％の有機溶剤を含む樹脂ワニスを５０〜１５０℃で３〜１０分乾燥させることが好ましく、６０〜１４０℃で３〜１０分乾燥させることがより好ましく、７０〜１３０℃で３〜１０分乾燥させることが更に好ましく、８０〜１２０℃で３〜１０分乾燥させることが更に一層好ましい。
【００６８】
接着フィルムにおいて形成される樹脂組成物層の厚さは、導体層の厚さ以上とするのがよい。回路基板が有する導体層の厚さは通常５〜７０μｍの範囲であるので、樹脂組成物層の厚さは１０〜１００μｍの厚みを有するのが好ましく、２０〜８０μｍがより好ましく、３０〜６０μｍが更に好ましい。樹脂組成物層は、後述する保護フィルムで保護されていてもよい。保護フィルムで保護することにより、樹脂組成物層表面へのゴミ等の付着やキズを防止することができる。
【００６９】
支持体としては、ポリエチレン、ポリプロピレン、ポリ塩化ビニル等のポリオレフィン；ポリエチレンテレフタレート（以下「ＰＥＴ」と略称することがある。）、ポリブチレンテレフタレート、ポリエチレンナフタレート等のポリエステル；ポリカーボネート；ポリイミドなどのプラスチックフィルムが挙げられる。プラスチックフィルムの中で、とくにＰＥＴが好ましい。支持体として銅箔、アルミニウム箔等の金属箔を使用し、金属箔付接着フィルムとすることもできる。保護フィルムは、同様のプラスチックフィルムを用いるのが好ましい。また支持体及び保護フィルムはマット処理、コロナ処理の他、離型処理を施してあってもよい。例えば、シリコーン樹脂系離型剤、アルキッド樹脂系離型剤、フッ素樹脂系離型剤等の離型剤を用いた離型処理が施してあってもよい。
【００７０】
支持体の厚さは特に限定されないが、１０〜１５０μｍが好ましく、２５〜５０μｍがより好ましい。また保護フィルムの厚さも特に制限されないが、１〜４０μｍが好ましく、１０〜３０μｍがより好ましい。
【００７１】
支持体は、内層回路基板等にラミネートした後に、或いは、加熱硬化することにより絶縁層を形成した後に、剥離される。接着フィルムを加熱硬化した後に支持体を剥離すれば、硬化工程でのゴミ等の付着を防ぐことができ、また硬化後の絶縁層の表面平滑性を向上させることができる。硬化後に剥離する場合、支持体には予め離型処理を施すのが好ましい。なお、支持体上に形成される樹脂組成物層は、該層の面積が支持体の面積より小さくなるように形成するのが好ましい。また接着フィルムは、ロール状に巻き取って、保存、貯蔵することができる。
【００７２】
［接着フィルムを用いた多層プリント配線板］
次に、本発明の接着フィルムを用いて多層プリント配線板等の回路基板を製造する方法について説明する。樹脂組成物層が保護フィルムで保護されている場合はこれらを剥離した後、樹脂組成物層を内層回路基板に直接接するように、内層回路基板の片面又は両面にラミネートする。本発明の接着フィルムにおいては真空ラミネート法により加熱及び加圧し、減圧下で内層回路基板にラミネートする方法が好適に用いられる。ラミネートの方法はバッチ式であってもロールでの連続式であってもよい。またラミネートを行う前に接着フィルム及び内層回路基板を必要により加熱（プレヒート）しておいてもよい。
【００７３】
内層回路基板とは、主として、ガラスエポキシ、金属基板、ポリエステル基板、ポリイミド基板、ＢＴレジン基板、熱硬化型ポリフェニレンエーテル基板等の基板の片面又は両面にパターン加工された導体層（回路）が形成されたものをいう。また導体層と絶縁層が交互に層形成され、片面又は両面がパターン加工された導体層（回路）となっている、多層プリント配線板を製造する際に、さらに絶縁層及び導体層が形成されるべき中間製造物も本発明における内層回路基板に含まれる。内層回路基板において、導体回路層表面は黒化処理等により予め粗化処理が施されていた方が絶縁層の内層回路基板への密着性の観点から好ましい。
【００７４】
ラミネートの条件は、圧着温度（ラミネート温度）を好ましくは７０〜１４０℃、圧着圧力を好ましくは１〜１１ｋｇｆ／ｃｍ２（９．８×１０４〜１０７．９×１０４Ｎ／ｍ２）とし、空気圧が２０ｍｍＨｇ（２６．７ｈＰａ）以下の減圧下でラミネートするのが好ましい。真空ラミネートは市販の真空ラミネーターを使用して行うことができる。市販の真空ラミネーターとしては、例えば、ニチゴー・モートン（株）製 バキュームアップリケーター、（株）名機製作所製 真空加圧式ラミネーター、（株）日立インダストリイズ製 ロール式ドライコータ、日立エーアイーシー（株）製 真空ラミネーター等を挙げることができる。このように接着フィルムを内層回路基板にラミネートした後、支持体を剥離する場合は剥離し、熱硬化することにより内層回路基板に絶縁層を形成することができる。熱硬化温度は１５０℃〜２２０℃の範囲が好ましく、１６０℃〜２００℃の範囲がより好ましく、１７０℃〜１９０℃の範囲が更に好ましい。熱硬化時間は２０〜１８０分の範囲が好ましく、３０〜１５０分の範囲がより好ましく、６０〜１２０分の範囲が更に好ましい。また、絶縁層の表面粗さ（Ｒａ値）をより緻密にするために、熱硬化の前に９０〜１１０℃で２０〜６０分の予備硬化を行うことができる。
【００７５】
また、減圧下、加熱及び加圧を行う積層工程は、一般の真空ホットプレス機を用いて行うことも可能である。例えば、加熱されたＳＵＳ板等の金属板を支持体層側からプレスすることにより行うことができる。プレス条件は、減圧度を１×１０−２ ＭＰａ以下とするのが好ましく、１×１０−３ ＭＰａ以下の減圧下とするのが好ましい。加熱及び加圧は、１段階で行うことも出来るが、樹脂のしみだしを制御する観点から２段階以上に条件を分けて行うのが好ましい。例えば、１段階目のプレスを、温度が７０〜１５０℃、圧力が１〜１５ｋｇｆ／ｃｍ２の範囲、２段階目のプレスを、温度が１５０〜２００℃、圧力が１〜４０ｋｇｆ／ｃｍ２ の範囲で行うのが好ましい。各段階の時間は３０〜１２０分で行うのが好ましい。市販されている真空ホットプレス機としては、例えば、ＭＮＰＣ−Ｖ−７５０−５−２００（株）名機製作所製）、ＶＨ１−１６０３（北川精機（株）製）等が挙げられる。
【００７６】
絶縁層を形成した後、硬化前に支持体を剥離していなかった場合は、この段階で剥離する。次に内層回路基板上に形成された絶縁層に穴開けを行いビアホール、スルーホールを形成する。穴あけは、例えば、ドリル、レーザー、プラズマ等の公知の方法により、また必要によりこれらの方法を組み合わせて行うことができるが、炭酸ガスレーザー、ＹＡＧレーザー等のレーザーによる穴あけがもっとも一般的な方法である。
【００７７】
次いで、絶縁層表面に粗化処理を行う。粗化処理は酸化剤を使用した湿式粗化方法で行うのが好ましい。酸化剤としては、過マンガン酸塩（過マンガン酸カリウム、過マンガン酸ナトリウム等）、重クロム酸塩、オゾン、過酸化水素／硫酸、硝酸等が挙げられる。好ましくはビルトアップ工法による多層プリント配線板の製造における絶縁層の粗化に汎用されている酸化剤である、アルカリ性過マンガン酸溶液（例えば過マンガン酸カリウム、過マンガン酸ナトリウムの水酸化ナトリウム水溶液）を用いて粗化を行うのが好ましい。
【００７８】
本発明の樹脂ワニスを用いて、絶縁層を形成し、該絶縁層の表面に粗化処理を行うと、低粗度で緻密な粗面が形成され、該粗面には表面粗さ（Ｒａ値）が低いにもかかわらず高いピール強度の導体層を形成することができる。従って、高密度かつ密着性に優れた配線を有する回路基板を製造することができる。
【００７９】
絶縁層表面を粗化処理した後の絶縁層の表面の表面粗さ（Ｒａ値）は、微細配線を形成できるという観点から、３００ｎｍ以下が好ましく、２８０ｎｍ以下がより好ましく、２６０ｎｍ以下が更に好ましく、２４０ｎｍ以下が更に一層好ましく、２３０ｎｍ以下が殊更好ましく、２２０ｎｍ以下が特に好ましく、２１０ｎｍ以下がとりわけ好ましい。また、微細配線の密着性を確保するという観点から、５０ｎｍ以上が好ましく、７０ｎｍ以上がより好ましく、９０ｎｍ以上が更に好ましい、なお、Ｒａ値とは、表面粗さを表す数値の一種であり、算術平均粗さと呼ばれるものである。具体的には測定領域内で変化する高さの絶対値を平均ラインである表面から測定して算術平均したものである。例えば、ビーコインスツルメンツ社製 ＷＹＫＯ  ＮＴ３３００を用いて、ＶＳＩコンタクトモード、
５０倍レンズにより測定範囲を１２１μｍ×９２μｍとして得られる数値により求めることができる。
【００８０】
次に、粗化処理により凸凹のアンカーが形成された絶縁層表面に、無電解メッキと電解メッキを組み合わせた方法で導体層を形成する。また導体層とは逆パターンのメッキレジストを形成し、無電解メッキのみで導体層を形成することもできる。なお導体層形成後、１５０〜２００℃で２０〜９０分、より好ましくは１５０〜１８０℃で２０〜６０分アニール（anneal）処理することにより、導体層のピール強度をさらに向上、安定化させることができる。絶縁層の導体層に対するピール強度は、十分な密着を得るという観点から、０．５３ｋｇｆ／ｃｍ以上が好ましく、０．５５ｋｇｆ／ｃｍ以上がより好ましく、０．５７ｋｇｆ／ｃｍ以上が更に好ましく、０．５９ｋｇｆ／ｃｍ以上が更に一層好ましい。また、実用的であるという観点から、５ｋｇｆ／ｃｍ以下が好ましく、３ｋｇｆ／ｃｍ以下がより好ましく、１ｋｇｆ／ｃｍ以下が更に好ましい。
【００８１】
また、導体層をパターン加工し回路形成する方法としては、例えば当業者に公知のサブトラクティブ法、セミアディディブ法などを用いることができる。
【００８２】
［プリプレグ］  
本発明のプリプレグは、本発明の樹脂ワニスを繊維からなるシート状繊維基材にホットメルト法又はソルベント法により含浸させ、加熱により半硬化させることにより製造することができる。すなわち、樹脂ワニスをシート状繊維基材に含浸してプリプレグとすることができる。
【００８３】
繊維からなるシート状繊維基材としては、例えばガラス繊維、有機繊維、ガラス不織布、有機不織布から選択される１種又は２種以上を使用することができる。なかでも、プリプレグの線熱膨張係数を低下させるという観点から、ガラス繊維、アラミド不織布、液晶ポリマー不織布等のシート状繊維基材が好ましく、ガラス繊維がより好ましく、ガラスクロス、Ｔガラス繊維、Ｑガラス繊維が更に好ましく、Ｑガラス繊維が更に一層好ましい。
【００８４】
ホットメルト法は、樹脂を有機溶剤に溶解することなく、一旦、樹脂との剥離性の良い塗工紙上に溶融した樹脂をコーティングし、それをシート状繊維基材にラミネートする、あるいはダイコーターにより直接塗工するなどして、プリプレグを製造する方法である。またソルベント法は、接着フィルムと同様、樹脂を有機溶剤に溶解した樹脂ワニスにシート状繊維基材を浸漬し、樹脂ワニスをシート状繊維基材に含浸させ、その後乾燥させる方法である。
【００８５】
［プリプレグを用いた金属張積層板及び多層プリント配線板］
次に本発明のプリプレグを用いて本発明の金属張積層板及び多層プリント配線板を製造する方法について説明する。まず、プリプレグを１枚若しくは数枚重ね、離型フィルムを介して金属プレートを挟み加圧・加熱条件下でプレス積層し金属張積層板を形成する。又は、プリプレグを内層回路基板に１枚若しくは数枚重ね、離型フィルムを介して金属プレートを挟み加圧・加熱条件下でプレス積層し多層プリント配線板を形成する。圧力は好ましくは５〜４０ｋｇｆ／ｃｍ２（４９×１０４〜３９２×１０４Ｎ／ｍ２）、温度は好ましくは１２０〜２００℃で２０〜１００分の範囲で成型するのが好ましい。また接着フィルムと同様に真空ラミネート法によりラミネートした後、加熱硬化することによっても製造可能である。その後、前述の方法と同様、硬化したプリプレグ表面を、酸化剤を用いて粗化した後、導体層をメッキにより形成することで、多層プリント配線板等の回路基板を製造することができる。
【００８６】
［半導体装置］
さらに本発明の多層プリント配線板を用いることで本発明の半導体装置を製造することができる。多層プリント配線板上の接続用電極部分に半導体素子を接合することにより、半導体装置を製造する。半導体素子の搭載方法は、特に限定されないが、例えば、ワイヤボンディング実装、フリップチップ実装、異方性導電フィルム（ＡＣＦ）による実装、非導電性フィルム（ＮＣＦ）による実装などが挙げられる。
【実施例】
【００８７】
以下、実施例及び比較例を示して本発明をより詳細に説明するが、これらは本発明をいかなる意味においても制限するものではない。尚、以下の記載において、「部」は「質量部」を意味する。
【００８８】
＜測定方法・評価方法＞
各種測定方法・評価方法について説明する。
【００８９】
＜接着フィルムの作製＞
実施例１〜３、比較例１、２、４、５で得られた樹脂ワニスをポリエチレンテレフタレート（厚さ３８μｍ、以下必要に応じてＰＥＴと称する）フィルム上に、乾燥後の樹脂厚みが４０μｍとなるようにダイコーターにて塗布し、８０〜１２０℃（平均１１０℃）で１０分間乾燥させ、シート状の接着フィルムを得た。また、乾燥後の樹脂厚みが１０μｍとなるようにダイコーターにて塗布し、８０〜１１０℃（平均１００℃）で４分間乾燥させ、シート状の接着フィルムを得た。
【００９０】
＜ピール強度及び表面粗さ（Ｒａ値）測定用サンプルの調整＞
（１）積層板の下地処理
ガラス布基材エポキシ樹脂両面銅張積層板（銅箔の厚さ１８μｍ、基板厚み０．８ｍｍ、パナソニック電工（株）製Ｒ５７１５ＥＳ）の両面をメック（株）製ＣＺ８１００（銅のマイクロエッチング剤、２μｍエッチング）に浸漬して銅表面の粗化処理を行った。
【００９１】
（２）接着フィルムのラミネート
実施例及び比較例で得られた樹脂ワニスより作製した４０μｍ厚の接着フィルムを、バッチ式真空加圧ラミネーター（名機（株）製ＭＶＬＰ−５００）を用いて、上記両面銅張積層板の両面にラミネートした。ラミネートは、３０秒間減圧して気圧を１３ｈＰａ（ヘクトパスカル）以下とし、その後、設定温度１００℃で３０秒間、圧力０．７４ＭＰａ（メガパスカル）でプレスすることにより行った。
【００９２】
（３）樹脂の硬化
ラミネートされた接着フィルムからＰＥＴフィルムを剥離し、１００℃で３０分間、さらに１８０℃で３０分間の硬化条件で、樹脂を硬化した。これにより、両面銅張積層板の両面に硬化された絶縁材料からなる絶縁層が形成された。
【００９３】
（４）絶縁層表面の粗化処理
絶縁層を形成した積層板を、膨潤液である、アトテックジャパン（株）のスエリングディップ・セキュリガントＰ（Swelling Dip Securiganth P）に６０℃で１０分間浸漬し、次に粗化液としてアトテックジャパン（株）のコンセントレート・コンパクトＰ（ＫＭｎＯ４：６０ｇ／Ｌ、ＮａＯＨ：４０ｇ／Ｌの水溶液）に８０℃で２０分間浸漬、最後に中和液として、アトテックジャパン（株）のリダクションソリューシン・セキュリガントＰに４０℃で５分間浸漬した。この一連の工程により、絶縁層表面の粗化処理を行った。この粗化処理後の積層板をサンプル１とした。
【００９４】
（５）セミアディティブ工法によるメッキ
積層板を、ＰｄＣｌ２を含む無電解メッキ用溶液に浸漬し、次に無電解銅メッキ液に浸漬した。１５０℃にて３０分間加熱してアニール処理を行った後、電解銅めっきを行い、３０μｍの厚さの導体層を形成し、アニール処理を１８０℃にて６０分間行った。この積層板をサンプル２とした。
【００９５】
＜粗化処理後の表面粗さ（Ｒａ値）の測定及び評価＞
サンプル１を非接触型表面粗さ計（ビーコインスツルメンツ社製ＷＹＫＯ ＮＴ３３００）を用いて、VSIコンタクトモード、５０倍レンズにより測定範囲を１２１μｍ×９２
μｍとして得られる数値によりＲａ値を求めた。そして、無作為に選んだ測定点の平均値を求めることにより測定した。
【００９６】
＜メッキ銅層の引き剥がし強さ（ピール強度）の測定方法＞
サンプル２の導体層に、幅１０ｍｍ、長さ１００ｍｍの切込みをカッターを用いていれて、この一端を剥がしてつかみ具（株式会社ティー・エス・イー、オートコム型試験機  ＡＣ−５０Ｃ−ＳＬ）で掴み、室温中にて、ＪＩＳ Ｃ６４８１に準拠し、５０ｍｍ／分の速度で垂直方向に３５ｍｍを引き剥がした時の荷重（ｋｇｆ／ｃｍ）を測定した。
【００９７】
＜絶縁信頼性の評価方法＞
１０ｕｍ厚の接着フィルムを使用して、上記と同様にして電解銅メッキを行い、３０μｍの厚さの導体層を形成した。導体メッキ側に、直径１０ｃｍの円形導体パターンを形成し、円形導体側をプラス極とし、ガラス布基材エポキシ樹脂両面銅張積層板の銅箔側をマイナス極として、高度加速寿命試験装置（ＥＴＡＣ製ＰＭ４２２）を使用し、１３０℃、８５％湿度、３．３Ｖ直流印加、１００時間経過させた前後の絶縁抵抗値を、エレクトロケミカルマイグレーションテスター（Ｊ−ＲＡＳ（株）製ＥＣＭ−１００）にて測定した。
【００９８】
＜実施例１＞
コア層がポリブタジエンからなり、シェル層がポリメチルメタクリレートをジビニルベンゼンで部分架橋したものからなるコア−シェル粒子である有機フィラー（ガンツ化成（株）製、ＩＭ−４０１）５部をソルベントナフサ２０部中に４０℃にて２時間静置した。有機フィラーにはソルベントナフサの全量が吸収されていた。このソルベントナフサが吸収された有機フィラーに、シリカ（（株）アドマテックス製、平均粒径０．５μｍの球状シリカ）を用いたシリカスラリー（組成比、シリカ／ＭＥＫ／シラン系カップリング剤（Ｎ−フェニル−γ−アミノプロピルトリメトキシシラン（信越化学工業（株）製））＝７０部／３０部／０．５部）２００部と、ナフチレンエーテル型エポキシ樹脂（エポキシ当量２７７、ＤＩＣ（株）製「ＥＸＡ−７３１１」）１０部と、液状ナフタレン型エポキシ樹脂（エポキシ当量１４４、ＤＩＣ（株）製「ＨＰ４０３２ＳＳ」）１０部と、結晶性２官能エポキシ樹脂（ジャパンエポキシレジン（株）製「ＹＸ４０００ＨＫ」、エポキシ当量約１８５）５部を加え、Ｔ.Ｋ.ハイビスディスパーミックス（プライミクス（株）製３Ｄ−５０型）のプラネタ翼にて、６５℃で各成分が十分に混合、溶解されるよう目視観察しながら攪拌させた。その時間は１時間であった。
【００９９】
室温にまで冷却後、そこへ、ビスフェノールＡジシアネートのプレポリマー（ロンザジャパン（株）製「ＢＡ２３０Ｓ７５」、シアネート当量約２３２、不揮発成分７５質量％のＭＥＫ溶液）１６部、フェノールノボラック型多官能シアネートエステル樹脂（ロンザジャパン（株）製「ＰＴ３０」、シアネート当量約１２４、不揮発成分８０質量％のＭＥＫ溶液）６部、活性エステル硬化剤（ＤＩＣ（株）製「ＨＰＣ８０００−６５Ｔ」、活性基当量約２２３の不揮発成分６５質量％のトルエン溶液）１２部、さらに難燃剤として（三光（株）製「ＨＣＡ−ＨＱ」、10-(2,5-ジヒドロキシフェニル)-10-ヒドロ-9-オキサ-10-ホスファフェナントレン-10-オキサイド、平均粒径２μｍ）５部を加え、同じく各成分が十分に混合されるよう目視観察しながら室温で攪拌させた。その時間は３０分であった。
【０１００】
得られた混合液にＴ．Ｋ．ハイビスディスパーミックスのホモジナイザーにて５０００ｒｐｍで３０分間の高速分散処理を施し、硬化促進剤として４−ジメチルアミノピリジンの１質量％のＭＥＫ溶液２部、コバルト（ＩＩＩ）アセチルアセトナート（東京化成（株）製）の１質量％のＭＥＫ溶液４．５部を加え、さらに３０分の高速分散処理を行った後、濾過精度１０μｍのフィルター（（株）ＲＯＫＩ製ＳＨＰ１００）で濾過して（差圧０．１５ＭＰａ）、樹脂ワニスを得た。
【０１０１】
＜実施例２＞
有機フィラー（ＩＭ−４０１）５部をソルベントナフサ２０部中に室温にて８時間静置した。有機フィラーにはソルベントナフサの全量が吸収されていた。次に、実施例１と同じシリカスラリー２００部中に、ナフチレンエーテル型エポキシ樹脂１０部と、液状ナフタレン型エポキシ樹脂１０部と、結晶性２官能エポキシ樹脂５部とを加え、プラネタリーミキサー（（株）井上製作所製：ＰＬＭ−１００型）にて、６５℃で１時間攪拌加熱下に溶解させた後、室温に冷却した。そこへ、ビスフェノールＡジシアネートのプレポリマー溶液１６部、フェノールノボラック型多官能シアネートエステル樹脂溶液６部、活性エステル硬化剤溶液１２部と、上記のソルベントナフサ中に有機フィラー（ＩＭ−４０１）を８時間静置したものをそのまま投入し、難燃剤として（ＨＣＡ−ＨＱ）５部を加え、各成分が十分に混合されるよう目視観察しながら室温で攪拌させた。その時間は１時間であった。
得られた懸濁液を高圧ホモジナイザー（ニロ・ソアビ（株）製ＮＳ３００６Ｈ型）にポンプで送液し、３０ＭＰａの処理圧力で連続的に分散処理し、最後にその分散処理液に硬化促進剤として４−ジメチルアミノピリジンの１質量％のＭＥＫ溶液２部、コバルト（ＩＩＩ）アセチルアセトナート（東京化成（株）製）の１質量％のＭＥＫ溶液４．５部を加えて、プラネタリーミキサーで３０分の攪拌混合後、濾過精度１０μｍのフィルター(（株）ＲＯＫＩ製ＳＨＰ１００)で濾過して（差圧０．１５ＭＰａ）、樹脂ワニスを得た。
【０１０２】
＜実施例３＞
濾過精度１０μｍのフィルターを濾過精度５μｍのフィルター(（株）ＲＯＫＩ製ＳＨＰ０５０)に変更する以外は、実施例１と全く同様に濾過して（差圧０．１５ＭＰａ）、樹脂ワニスを得た。
【０１０３】
＜比較例１＞
有機フィラー５部をソルベントナフサ２０部中に静置する処理を行わず、有機フィラー５部とソルベントナフサ２０部を別々にシリカスラリーに投入した以外は、実施例１と全く同じ方法により加熱攪拌した。１時間攪拌後も有機フィラーの凝集が激しく、さらに２時間加熱攪拌するも改善が見られなかったため室温にまで冷却し、へらを使って手動で凝集物を分散させた。その後は実施例１と全く同様にして高速分散処理したが、３０分間では目視で確認出来る凝集物が存在したため、高速分散の処理時間を３０分間延長して、得られた分散処理液に硬化促進剤として４−ジメチルアミノピリジンの１質量％のＭＥＫ溶液２部、コバルト（ＩＩＩ）アセチルアセトナートの１質量％のＭＥＫ溶液４．５部を加え、さらに３０分の攪拌混合後、濾過精度１０μｍのフィルター(（株）ＲＯＫＩ製ＳＨＰ１００)で濾過して、樹脂ワニスを得た。
【０１０４】
＜比較例２＞
実施例２同様、シリカスラリー２００部中に、ナフチレンエーテル型エポキシ樹脂１０部と、液状ナフタレン型エポキシ樹脂１０部と、結晶性２官能エポキシ樹脂５部とを加え、プラネタリーミキサーにて６５℃で１時間攪拌した後、冷却した。別にビスフェノールＡジシアネートのプレポリマー溶液１６部、フェノールノボラック型多官能シアネートエステル樹脂溶液６部、活性エステル硬化剤溶液１２部、ソルベントナフサ２０部を室温にて攪拌均一化した樹脂溶液中に、有機フィラー（ガンツ化成株式会社ＩＭ−４０１）５部を添加し、室温にて８時間静置した。この有機フィラーを含む混合物を上記のシリカとエポキシ樹脂の混合物に加え、さらに難燃剤として（ＨＣＡ−ＨＱ）５部を加え、各成分が十分に混合されるよう目視観察しながら室温で攪拌をした。その攪拌時間は４時間を要するものであった。得られた混合液を実施例２と同様に、高圧ホモジナイザーにポンプで送液し、３０ＭＰａの処理圧力で連続的に分散処理し、最後にその分散処理液に硬化促進剤として４−ジメチルアミノピリジンの１質量％のＭＥＫ溶液２部、コバルト（ＩＩＩ）アセチルアセトナートの１質量％のＭＥＫ溶液４．５部を加え、プラネタリーミキサーで３０分の攪拌混合後、濾過精度１０μｍのフィルターで濾過して、樹脂ワニスを得た。
【０１０５】
＜比較例３＞
濾過精度１０μｍのフィルターを濾過精度５μｍのフィルター(（株）ＲＯＫＩ製ＳＨＰ０５０)に変更する以外は、比較例１と全く同様にして樹脂ワニスを得ようとしたが、濾過操作後すぐにフィルターの耐圧限界（０．４９ＭＰａ）に至り、フィルターが詰まってしまい、樹脂ワニスを得ることが出来なかった。
【０１０６】
＜比較例４＞
有機フィラー（ＩＭ−４０１）５部をソルベントナフサ１５部中に４０℃にて２時間静置した。有機フィラーにはソルベントナフサの全量が吸収されていた。すなわち、有機フィラーにその３倍量のソルベントナフサが吸収されていた。このソルベントナフサが吸収された有機フィラーを使用する以外は、実施例１と全く同様にして樹脂ワニスを得た。
【０１０７】
結果を表１に示す。
【０１０８】
【表１】
0005987329.tif 000002
【０１０９】
表１の結果から明らかなように、本発明の方法で製造された樹脂ワニスから得られた接着フィルムは、均一で緻密な粗面の絶縁層を形成し、かつ高いめっきピール強度が得られることが分かった。一方、比較例１では有機フィラーへの有機溶媒の吸収処理（膨潤処理）を行うことなく製造された樹脂ワニスを用いており、比較例２では溶媒に樹脂を溶解させた樹脂溶液中に、有機フィラーを静置して有機フィラーに溶媒を吸収させる工程を経て製造された樹脂ワニスを用いており、どちらの場合も製造時間が長く、手間をかけたにも関わらず、得られた接着フィルムから形成された絶縁層の粗面にはムラが見られ、かつ粗度の値が大きく、めっきピール強度は低めとなってしまうことが分かる。比較例４では有機フィラーへの有機溶媒の吸収量が不足しており、得られた接着フィルムから形成された絶縁層の粗面にはムラが見られ、かつ粗度の値が大きく、めっきピール強度は低めとなってしまうことが分かる。さらに、絶縁信頼性においては、実施例１と比較例１を比べると、本発明により分散性が向上することで絶縁信頼性も向上していることが分かる。また、実施例３の濾過精度５μｍのフィルターで濾過された樹脂ワニスから形成された絶縁層はさらに絶縁信頼性が向上していることが分かる。
【産業上の利用可能性】
【０１１０】
本発明によれば、有機フィラーに対して特定の膨潤工程を施すことによって、有機フィラーを含有しつつも、硬化後に低粗度・高ピール・高絶縁信頼性をもたらすような、有機フィラーの高い分散性を有する、樹脂ワニスの製造方法を提供できるようになった。更に、該樹脂ワニスを用いた接着フィルム、プリプレグ、金属張積層板、回路基板、多層プリント配線板、半導体装置、コンピューター、携帯電話、デジタルカメラ、テレビ、自動二輪車、自動車、電車、船舶、航空機等も提供できるようになった。